СПОСОБ ПОЛУЧЕНИЯ БЕЛОФОРА КД-2

1. Способ получения белофора КД-2, заключающийся в том, что последовательно проводят первое ацилирование, которое осуществляют взаимодействием натриевой соли ДС-кислоты с цианурхлоридом, в результате которого получают динатриевую соль 4,4'бис(2,2-дихлор-1,3,5-триазин-6-иламино)-стильбен-2,2-дисульфокислоты, которую подвергают второму ацилированию с анилином, конечным продуктом второго ацилирования является динатриеваяя соль 4,4'бис(2-анилино-4-хлор-1,3,5-триазин-6-иламино)-стильбен-2,2-дисульфокислоты, которую подвергают третьему ацилированию с морфолином с получением динатриевой соли 4,4-бис-(2-анилино-4-морфолино-1,3,5-триазин-6-иламино)-стильбен-2,2-дисульфокислоты, которую затем направляют на фильтрацию и последующую сушку с получением порошкообразного белофора КД-2, при этом на стадии первого, второго и третьего ацилирования вводят наноматериалы.
2. Способ по п.1, отличающийся тем, что в качестве наноматериалов, добавляемых при первом ацилировании, используют смесь углерода высокой реакционной способности с размером частиц 3-12 нм, мициллярного раствора цинка 10-20% в химически чистом изооктановом растворителе с размером частиц 3-12 нм и мицеллярного раствора серебра в химически чистом изооктановом растворителе с размером частиц 3-12 нм.
3. Способ по п.1, отличающийся тем, что в качестве наноматериалов, добавляемых при втором ацилировании, используют смесь углерода высокой реакционной способности с размером частиц 3-12 нм и порошка наночастиц меди с размером частиц 15-50 нм.
4. Способ по п.1, отличающийся тем, что в качестве наноматериалов, добавляемых при третьем ацилировании, используют смесь порошка наночастиц железа с размером частиц и порошок наночастиц сплава никеля с хромом с размером частиц 15-50 нм.